"基材の蛍光増白及び色調整のための水性コーティング組成物であって、a式Iで表される少なくとも一種の蛍光増白剤、[式中、増白剤のアニオン電荷は、水素、アルカリ金属カチオン、アルカリ土類金属、アンモニウム、C1-C4線状もしくは分枝状アルキル基によってモノ-、ジ-、トリ-もしくはテトラ置換されたアンモニウム、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択される一種またはそれ以上の同一かまたは異なるカチオンから組成されるカチオン電荷によって釣り合わされ、R1及びR1’は、同一かまたは異なることができ、そしてそれぞれ水素、C1-C4線状もしくは分枝状アルキル、C2-C4線状もしくは分枝状ヒドロキシアルキル、CH2CO2-、CH2CH2CONH2またはCH2CH2CNであり、R2及びR2’は、同一かまたは異なることができ、そしてそれぞれC1-C4線状もしくは分枝状アルキル、C2-C4線状もしくは分枝状ヒドロキシアルキル、CH2CO2-、CHCO2-CH2CO2-、CHCO2-CH2CH2CO2-、CH2CH2SO3-、CH2CH2CO2-、CH2CHCH3CO2-、ベンジルであり、あるいはR1とR2、及び/またはR1’とR2’は、隣接する窒素原子と一緒になってモルホリン環を示し、そしてpは、0、1または2である]b式IIで表される少なくとも一種の色調整用染料、[式中、R3は、H、メチルまたはエチルを示し、R4は、パラメトキシフェニル、メチルまたはエチルを示し、Mは、水素、アルカリ金属カチオン、アルカリ土類金属、アンモニウム、C1-C4線状もしくは分枝状アルキル基によってモノ-、ジ-、トリ-もしくはテトラ置換されたアンモニウム、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択されるカチオンを示す]c少なくとも一種の白色顔料、d少なくとも一種の主バインダー、e任意に、一種またはそれ以上の副バインダー、及びf水、を含み、pが1の時の式Iの化合物において、SO3-基は好ましくはフェニル基の4位にあり、pが2の時の式Iの化合物において、SO3-基は好ましくはフェニル基の2位及び5位にある、前記水性コーティング組成物。式Iの化合物において、増白剤のアニオン電荷が、水素、アルカリ金属カチオン、アルカリ土類金属、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択される一種またはそれ以上の同一かまたは異なるカチオンから組成されるカチオン電荷によって釣り合わされ、R1及びR1’が、同一かまたは異なりそしてそれぞれ水素、C1-C4線状もしくは分枝状アルキル、C2-C4線状もしくは分枝状ヒドロキシアルキル、CH2CO2-、CH2CH2CONH2またはCH2CH2CNであり、R2及びR2’が、同一かまたは異なりそしてそれぞれC1-C4線状もしくは分枝状アルキル、C2-C4線状もしくは分枝状ヒドロキシアルキル、CH2CO2-、CHCO2-CH2CO2-またはCH2CH2SO3-であり、そしてpが、0、1または2である、請求項1に記載の水性コーティング組成物。式Iの化合物が、乾燥白色顔料の全重量を基準にして0.01~5重量の量で使用される、請求項1及び2の一つまたはそれ以上に記載の水性コーティング組成物。式IIの化合物において、R3が、H、メチルまたはエチルを示し、R4が、パラメトキシフェニル、メチルまたはエチルを示し、Mが、水素、アルカリ金属カチオン、アルカリ土類金属、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または上記の化合物の混合物からなる群から選択されるカチオンを示す、請求項1~3の一つまたはそれ以上に記載の水性コーティング組成物。式IIの化合物において、R3が、メチルまたはエチルを示し、R4が、メチルまたはエチルを示し、Mが、Li、Na、K、1/2Ca2、1/2Mg2、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または上記の化合物の混合物からなる群から選択されるカチオンを示す、請求項1~4の一つまたはそれ以上に記載の水性コーティング組成物。式IIの化合物が、乾燥白色顔料の全重量を基準にして0.00001~0.01重量の量で使用される、請求項1~5の一つまたはそれ以上に記載の水性コーティング組成物。コーティング組成物の全重量を基準にして10~70重量の白色顔料を含む、請求項1~6の一つまたはそれ以上に記載の水性コーティング組成物。唯一のまたは主たるバインダーが、合成ラテックス、好ましくはスチレン-ブタンジエンポリマー、酢酸ビニルポリマー、スチレンアクリル系ポリマー、ビニルアクリル系ポリマー、またはエチレン酢酸ビニルポリマーである、請求項1~7の一つまたはそれ以上に記載の水性コーティング組成物。唯一のまたは主たるバインダーが、白色顔料の全重量を基準にして2~25重量の範囲の量で使用される、請求項1~8の一つまたはそれ以上に記載の水性コーティング組成物。副バインダーが、デンプン、カルボキシメチルセルロース、カゼイン、ソイポリマー、ポリビニルアルコール、または上記のものの任意の混合物である、請求項1~9の一つまたはそれ以上に記載の水性コーティング組成物。ポリビニルアルコールが副バインダーとして使用される、請求項1~10の一つまたはそれ以上に記載の水性コーティング組成物。ポリビニルアルコールが、60またはそれ超の加水分解度及び2~80mPa.sのブルックフィールド粘度20°Cで4水溶液を有する、請求項12に記載の水性コーティング組成物。副バインダーが、白色顔料の全重量を基準にして0.1~20重量の範囲の量で使用される、請求項1~12の一つまたはそれ以上に記載の水性コーティング組成物。コーティング組成物のpH値が4~12の範囲である、請求項1~13の一つまたはそれ以上に記載の水性コーティング組成物。紙基材の色調整及び白色化のための、請求項1に記載の水性コーティング組成物の使用。コーティング組成物が、1~50重量の濃度で式Iの化合物を及び0.001~30重量の濃度で式IIの化合物を含む予め調製した溶液として使用され、重量は、予め調製した水溶液の全重量を基準とする、請求項16に記載の使用。それ故、本発明の目的は、技術水準として把握される色調整用染料明度の損失または顔料より低い白色度発展の使用によって特徴付けされる不都合を避けながら、増強された高い白色度レベルをもたらす、ジアミノスチルベン系蛍光増白剤の誘導体、或る種の色調整用染料、白色顔料、主バインダー、任意に及び副バインダーを含む水性コーティング組成物を提供することである。それ故、本発明は、基材、好ましくは紙の蛍光増白及び色調整のための水性コーティング組成物であって、a次式Iの少なくとも一種の蛍光増白剤、[式中、上記蛍光増白剤のアニオン電荷は、水素、アルカリ金属カチオン、アルカリ土類金属、アンモニウム、C1-C4線状もしくは分枝状アルキル基によってモノ-、ジ-、トリ-もしくはテトラ置換されたアンモニウム、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択される一種またはそれ以上の同一かまたは異なるカチオンから組成されるカチオン電荷によって釣り合わされ、R1及びR1’は、同一かまたは異なることができ、そしてそれぞれ水素、C1-C4線状もしくは分枝状アルキル、C2-C4線状もしくは分枝状ヒドロキシアルキル、CH2CO2-、CH2CH2CONH2またはCH2CH2CNであり、R2及びR2’は、同一かまたは異なることができ、そしてそれぞれC1-C4線状もしくは分枝状アルキル、C2-C4線状もしくは分枝状ヒドロキシアルキル、CH2CO2-、CHCO2-CH2CO2-、CHCO2-CH2CH2CO2-、CH2CH2SO3-、CH2CH2CO2-、CH2CHCH3CO2-、ベンジルであるか、あるいはR1とR2、及び/またはR1’とR2’は、隣接する窒素原子と一緒になってモルホリン環を示し、そしてpは、0、1または2である]b次式IIの少なくとも一種の色調整用染料、[式中、R3は、H、メチルまたはエチルを示し、R4は、パラメトキシフェニル、メチルまたはエチルを示し、Mは、水素、アルカリ金属カチオン、アルカリ土類金属、アンモニウム、C1-C4線状もしくは分枝状アルキル基によってモノ-、ジ-、トリ-もしくはテトラ置換されたアンモニウム、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択されるカチオンを示す]c少なくとも一種の白色顔料、d少なくとも一種の主バインダー、e任意に、一種またはそれ以上の副バインダー、及びf水、を含む、前記水性コーティング組成物を提供する。pが1の時の式Iの化合物において、SO3-基は、好ましくは、フェニル基の4位にある。pが2の時の式Iの化合物において、SO3-基は、好ましくは、フェニル基の2位及び5位にある。式Iの好ましい化合物は、式中、増白剤のアニオン電荷が、水素、アルカリ金属カチオン、アルカリ土類金属、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択される一種またはそれ以上の同一かまたは異なるカチオンから組成されるカチオン電荷によって釣り合わされ、R1及びR1’が、同一かまたは異なることができ、そしてそれぞれ水素、C1-C4線状もしくは分枝状アルキル、C2-C4線状もしくは分枝状ヒドロキシアルキル、CH2CO2-、CH2CH2CONH2またはCH2CH2CNであり、R2及びR2’が、同一かまたは異なることができ、そしてそれぞれC1-C4線状もしくは分枝状アルキル、C2-C4線状もしくは分枝状ヒドロキシアルキル、CH2CO2-、CHCO2-CH2CO2-またはCH2CH2SO3-であり、そしてpが、0、1または2である、ものである。式Iのより好ましい化合物は、式中、増白剤のアニオン電荷が、Li、Na、K、Ca2、Mg2、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または前記の化合物の混合物からなる群から選択される一種またはそれ以上の同一かまたは異なるカチオンから組成されるカチオン電荷によって釣り合わされ、R1及びR1’が、同一かまたは異なることができ、そしてそれぞれ水素、メチル、エチル、プロピル、α-メチルプロピル、β-メチルプロピル、β-ヒドロキシエチル、β-ヒドロキシプロピル、CH2CO2-、CH2CH2CONH2またはCH2CH2CNであり、R2及びR2’が、同一かまたは異なることができ、そしてそれぞれメチル、エチル、プロピル、α-メチルプロピル、β-メチルプロピル、β-ヒドロキシエチル、β-ヒドロキシプロピル、CH2CO2-、CHCO2-CH2CO2-またはCH2CH2SO3-であり、そしてpが、0、1または2である、ものである。式Iの特に好ましい化合物は、式中、増白剤のアニオン電荷が、Na、K、トリエタノールアンモニウム、N-ヒドロキシエチル-N,N-ジメチルアンモニウム、N-ヒドロキシエチル-N,N-ジエチルアンモニウム、または前記の化合物の混合物からなる群から選択される一種またはそれ以上の同一かまたは異なるカチオンから組成されるカチオン電荷によって釣り合わされ、R1及びR1’が、同一かまたは異なることができ、そしてそれぞれ水素、エチル、プロピル、β-ヒドロキシエチル、β-ヒドロキシプロピル、CH2CO2-、またはCH2CH2CNであり、R2及びR2’が、同一かまたは異なることができ、そしてそれぞれエチル、プロピル、β-ヒドロキシエチル、β-ヒドロキシプロピル、CH2CO2-、CHCO2-CH2CO2-またはCH2CH2SO3-であり、そしてpが、1または2である、ものである。式Iの化合物は、典型的には0.01~5重量の量で、好ましくは0.05~3重量の範囲の量で使用され、ここで、重量は、乾燥白色顔料の全重量を基準とする。式IIの好ましい化合物は、式中、R3が、H、メチルまたはエチルを示し、R4が、パラメトキシフェニル、メチルまたはエチルを示し、Mが、水素、アルカリ金属カチオン、アルカリ土類金属、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または上記の化合物の混合物からなる群から選択されるカチオンを示す、ものである。式IIのより好ましい化合物は、式中、R3が、メチルまたはエチルを示し、R4が、メチルまたはエチルを示し、Mが、Li、Na、K、1/2Ca2、1/2Mg2、C1-C4線状もしくは分枝状ヒドロキシアルキル基によってモノ-、ジ-、トリ-もしくはテトラ置換されたアンモニウム、C1-C4線状もしくは分枝状アルキル基と線状もしくは分枝状ヒドロキシアルキル基との混合物によってジ-、トリ-もしくはテトラ置換されたアンモニウム、または上記の化合物の混合物からなる群から選択されるカチオンを示す、ものである。式IIの特に好ましい化合物は、式中、R3が、メチルを示し、R4が、メチルを示し、Mが、Na、K、トリエタノールアンモニウム、N-ヒドロキシエチル-N,N-ジメチルアンモニウム、N-ヒドロキシエチル-N,N-ジエチルアンモニウムまたは上記の化合物の混合物からなる群から選択されるカチオンを示す、ものである。式IIの化合物は、典型的には0.00001~0.01重量の量で、好ましくは0.00005~0.005重量の範囲の量で使用され、この際、重量は、乾燥白色顔料の全量を基準とする。白色顔料を含まないコーティング組成物を製造することは可能であるが、印刷用の最良の白色基材は、白色顔料10~70重量、好ましくは白色顔料40~60重量を含む不透明なコーティング組成物を用いて製造される。この際、重量は、コーティング組成物の全量を基準とする。このような白色顔料は、通常、無機顔料、例えばケイ酸アルミニウム類カオリン、他はチャイナクレーとも知られる、炭酸カルシウムチョーク、二酸化チタン、水酸化アルミニウム、炭酸バリウム、硫酸バリウム、または硫酸カルシウム石膏である。好ましくは、10~20重量のクレーと30~40重量のチョークとの混合物が白色顔料として使用され、ここで重量は、コーティング組成物の全重量を基準とする。バインダーは、コーティング組成物の製造のために製紙工業で常用されるもののうちの任意のものでよく、単一のバインダーからなるか、または主バインダーと副バインダーとの混合物からなることができる。唯一のまたは主たるバインダーは、好ましくは合成ラテックス、典型的にはスチレンブタジエンポリマー、酢酸ビニルポリマー、スチレンアクリル系ポリマー、ビニルアクリル系ポリマー、またはエチレン酢酸ビニルポリマーである。好ましい主バインダーはラテックスバインダーである。唯一のまたは主たるバインダーは、典型的には2~25重量、好ましくは4~20重量の範囲の量で使用され、この際、重量は、白色顔料の全重量を基準とする。任意選択に使用され得る副バインダーは、例えば、デンプン、カルボキシメチルセルロース、カゼイン、ソイポリマーsoypolymers、ポリビニルアルコール、または上記のものの任意の混合物であり得る。任意選択に使用され得る好ましい副バインダーは、ポリビニルアルコールバインダーである。該コーティング組成物に副バインダーとして任意選択に使用し得るポリビニルアルコールは、好ましくは、60またはそれ超の加水分解度及び2~80mPa.sのブルックフィールド粘度20°Cで4水溶液を有する。より好ましくは、ポリビニルアルコールは、80またはそれ超の加水分解度及び2~40mPa.sのブルックフィールド粘度20°Cで4水溶液を有する。任意選択に使用される時、副バインダーは、典型的には0.1~20重量の範囲の量、好ましくは0.2~8重量の範囲の量、より好ましくは0.3~6重量の範囲の量で使用される。ここで重量は、白色顔料の全重量を基準とする。該コーティング組成物のpH値は、典型的には5~13の範囲、好ましくは6~11の範囲、より好ましくは7~10の範囲である。コーティング組成物のpHを調節する必要がある場合には、酸または塩基を使用し得る。使用し得る酸の例としては、限定はされないが、塩酸、硫酸、ギ酸及び酢酸などがある。使用し得る塩基の例には、限定はされないが、アルカリ金属及びアルカリ土類金属水酸化物類または炭酸塩類、アンモニアまたはアミン類などがある。式Iの一種またはそれ以上の化合物、式IIの一種またはそれ以上の化合物、一種またはそれ以上の白色顔料、一種またはそれ以上のバインダー、任意に一種またはそれ以上の副バインダー、及び水の他に、該コーティング組成物は、式Iの化合物及び式IIの化合物の製造の間に生じた副生成物、並びに他の慣用の紙用添加剤を含み得る。このような添加剤の例は、例えば、凍結防止剤、分散剤、合成もしくは天然増粘剤、キャリア、消泡剤、ワックスエマルション、染料、無機塩、可溶化助剤、防腐剤、錯化剤、抗生剤、架橋剤、顔料、特殊樹脂などである。該コーティング組成物は、一種またはそれ以上のバインダー、任意に一種またはそれ以上の副バインダー、及び一種またはそれ以上の白色顔料の予め調製した水性分散物に、式Iの一種またはそれ以上の化合物及び式IIの一種またはそれ以上の化合物を加えることによって調製することができる。式Iの一種またはそれ以上の化合物及び式IIの一種またはそれ以上の化合物を、一種またはそれ以上のバインダー、任意に一種またはそれ以上の副バインダー、及び一種またはそれ以上の白色顔料の予め調製した水性分散物に任意の順序でまたは同時に加えることができる。式Iの一種またはそれ以上の化合物、式IIの一種またはそれ以上の化合物、任意に及び一種またはそれ以上の副バインダーを、固形物として、または予め調製した水溶液として、一種またはそれ以上の白色顔料の予め調製した水性分散物に加えることができる。本発明は、更に、紙基材の蛍光増白及び色合い調整tintingのための方法であって、少なくとも一種の蛍光増白剤、少なくとも一種の或る種の色調整用染料、少なくとも一種の白色顔料、少なくとも一種のバインダー、任意に及び少なくとも一種の副バインダーを含む水性コーティング組成物を使用することを特徴とする、前記方法を提供する。予め調製した水溶液として使用する場合には、水中での式Iの化合物の濃度は、好ましくは1~50重量、より好ましくは2~40重量、更により好ましくは10~30重量であり、この際、重量は、式Iの化合物を含む予め調製した水溶液の全重量を基準とする。予め調製した水溶液として使用する場合、水中での式IIの化合物の濃度は、好ましくは0.001~30重量、より好ましくは0.01~25重量、更により好ましくは0.02~20重量であり、この際、重量は、式IIの化合物を含む予め調製した水溶液の全重量を基準とする。予め調製した水溶性として使用する場合、水中での副バインダーの濃度は、好ましくは1~50重量、より好ましくは2~40重量、更により好ましくは5~30重量であり、この際、重量は、副バインダーを含む予め調製した水溶液の全重量を基準とする。以下の例は、本発明をより詳細に説明するものである。本願において、他に記載がなければ、部は重量部、は重量を意味する。調製例1式1の化合物50部を、効果的に攪拌しながら室温で水450部にゆっくりと加えることによって、式1の化合物を含む水性色調整用溶液S1を調製する。得られた溶液を1時間攪拌し、そして濾過して不溶性の粒子を除いた。生じた色調整用溶液S1は、6.0~7.0の範囲のpHを有し、そして式1の化合物10重量を含む。ここで重量は、最終の水性色調整用溶液S1の全重量を基準にする。応用例1チョークOMYAからHydrocarb90の商標で商業的に入手可能70部、クレーIMERYSからKaolinSPSの商標で商業的に入手可能30部、水42.8部、分散剤BASFからPolysalzSの商標で商業的に入手可能なポリアクリル酸のナトリウム塩0.6部、50ラテックスDowからDL921の商標で商業的に入手可能なスチレンブタジエンコポリマー20部、98~99の加水分解度及び4.0~5.0mPa.sのブルックフィールド粘度20°Cで4水溶液を有するポリビニルアルコール0.8部、及び式2の化合物の水溶液0.5部式2の化合物約18.0重量、ここで重量は式2の化合物を含む該水溶液の全重量を基準とするを含むコーティング組成物を調製する。このコーティング組成物の固形分含有率を、水を添加して約65に調節し、そしてpHを水酸化ナトリウムを用いて8~9に調節する。調製例1に従い調製した水性色調整用溶液S1を、水で1部から1000部に希釈する。こうして調製した希釈水溶液を、上記の攪拌されたコーティング組成物に、乾燥顔料の全重量を基準にして0~20重量乾燥固形物基準で式1の化合物0~0.002重量の濃度範囲で加える。増白及び色調整されたコーティング組成物を、次いで、自動ワイヤワウンドバーアプリケータwire-woundbarapplicatorを用いて、標準的な速度設定及び標準的なバー負荷で、市販の75gsm中性サイズ白紙ベースシートに塗布する。次いで、このコート紙を熱空気流中で5分間乾燥する。その後、この紙を状態調節conditionさせ、そしてキャリブレートしたミノルタスペクトロフォトメータでCIE白色度及び明度について測定する。結果をそれぞれ表1及び表2に示す。これらの結果は、本発明は、高いレベルの白色度を与えながらも、色調整用染料の最大の添加レベルでも明度の損失はわずか0.2であることを明らかに示している。比較応用例1a水性色調整用溶液S1の代わりにC.I.DirectViolet35の10重量水溶液重量は、C.I.DirectViolet35水溶液の全重量を基準とするを使用したことのみを相違点として、応用例1に記載の通りに比較応用例1aを行った。CIE白色度及び明度を、キャリブレートしたミノルタスペクトロフォトメータで測定する。結果をそれぞれ表1及び表2に示す。これらの結果は、従来技術に属する色調整用染料の使用は、より低い白色度レベルを招き、最大1.4の明度の大きな損失の原因となることを明らかに示している。比較応用例1b水性色調整用溶液S1の代わりにC.I.PigmentViolet23の10重量水性分散物重量は、C.I.PigmentViolet23水性分散物の全重量を基準とするを使用したことのみを相違点として、応用例1に記載の通りに比較応用例1bを行った。CIE白色度及び明度を、キャリブレートしたミノルタスペクトロフォトメータで測定する。結果をそれぞれ表1及び表2に示す。これらの結果は、従来技術に属する色調整用顔料の使用は、かなりより低い白色度レベルを招くことを明らかに示している。応用例2チョークOMYAからHydrocarb90の商標で商業的に入手可能70部、クレーIMERYSからKaolinSPSの商標で商業的に入手可能30部、水42、8部、分散剤BASFからPolysalzSの商標で商業的に入手できるポリアクリル酸のナトリウム塩0.6部、50ラテックスDowからDL921の商標で商業的に入手できるスチレンブタジエンコポリマー20部、98~99の加水分解度及び4.0~5.0mPa.sのブルックフィールド粘度20°Cで4水溶液を有するポリビニルアルコール0.8部、及び式3の化合物の水溶液0.5部式3の化合物約25.2重量、ここで重量は式3の化合物を含む該水溶液の全重量を基準とするを含むコーティング組成物を調製する。このコーティング組成物の固形物含有率を水を添加して約65に調節し、そしてpHを水酸化ナトリウムを用いて8~9に調節する。調製例1に従い調製した水性色調整用溶液S1を水で1部から1000部に希釈する。こうして調製した希釈水溶液を、上記の攪拌したコーティング調合物に、乾燥顔料の全重量を基準にして0~20重量乾燥固形物を基準にして式1の化合物0~0.002重量の濃度範囲で加える。次いで、増白及び色調整されたコーティング組成物を、自動ワイヤワウンドバーアプリケータを用いて標準的な速度設定及び標準的なバー負荷で市販の75gsm中性サイズ白紙ベースシートに塗布する。このコート紙を次いで熱空気流中で5分間乾燥する。その後、この紙を状態調節させ、そしてキャリブレートしたミノルタスペクトロフォトメータでCIE白色度及び明度について測定する。結果をそれぞれ表3及び表4に示す。これらの結果は、本発明が高いレベルの白色度を供しながら、色調整用染料の最大添加レベルでも明度の損失はわずか0.3であることを明らかに示している。比較応用例2a水性色調整用溶液S1の代わりにC.I.DirectViolet35の10重量水溶液重量はC.I.DirectViolet35水溶液の全重量を基準とするを使用することのみを相違点として応用例2に記載の通りに比較応用例2aを行った。CIE白色度及び明度を、キャリブレートしたミノルタスペクトロフォトメータで測定する。結果をそれぞれ表3及び表4に示す。これらの結果は、従来技術に属する色調整用染料の使用がより低い白色度レベルを招き、また最大2.2の明度の大きな損失の原因となることを明らかに示している。比較応用例2b水性色調整用溶液S1の代わりにC.I.PigmentViolet23の10重量水性分散物重量は、C.I.PigmentViolet23水性分散物の全重量を基準にするを使用したことのみを相違点として、応用例2に記載のように比較応用例2bを行った。CIE白色度及び明度を、キャリブレートしたミノルタスペクトロフォトメータで測定する。結果をそれぞれ表3及び表4に示す。これらの結果は、従来技術に属する色調整用顔料の使用がかなりより低い白色度レベルを招くことを明らかに示している。"